(57)【要約】【課題】バルブ金属をアノードとする固体電荷質コンデンサにおいて、漏れ電流の小さい、そしてＥＳＲ値の小さいコンデンサ設計技術を提供しようとするものである。【解決手段】バルブメタルを所定の耐電圧までアノード化成処理してなる、誘電体酸化被膜が形成されたアノードに対して、該誘電体酸化被膜に直接被覆するカソード材料として、標準水素電極（ＮＨＥ）を基準とした酸化還元電位が０．７Ｖよりも高い酸化還元電位を有する電子導電性材料を選択、使用することにより解決する。【選択図】  図３
2005286072.tif 000002
【特許請求の範囲】
【請求項１】
バルブメタルをアノードとする固体電解質コンデンサにおいて、バルブメタルを所定の耐電圧までアノード化成処理してなる、誘電体酸化被膜が形成されたアノードに対して、該誘電体酸化被膜に直接被覆するカソード材料として、標準水素電極（ＮＨＥ）を基準とした酸化還元電位が０．７Ｖよりも高い酸化還元電位を有し、電子導電性に優れた材料を選択、使用することを特徴とした、バルブメタルをアノードとする固体電解質コンデンサ。
【請求項２】
該カソード材料として、酸化還元電位が特に０．８Ｖ以上の酸化還元電位を有し、電子導電性に優れた材料を選択、使用することを特徴とした、請求項１に記載するバルブメタルをアノードとする固体電解コンデンサ。
【請求項３】
該カソード材料として、二酸化鉛を選択、使用することを特徴とした、請求項１または２に記載するバルブメタルをアノードとする固体電解コンデンサ。
【請求項４】
該カソード材料としてテトラシアノキノジメタン、ポリピロール、ポリチオフェン、二酸化マンガン、炭素からなる群から選択される１種または２種以上と、二酸化鉛との混合物を用いることを特徴とする請求項１ないし３の何れか１項に記載の固体電解コンデンサ。
【請求項５】
バルブメタルとしてタンタル、ニオブまたはこれらの合金を用いた請求項１ないし４の何れか１項に記載の固体電解コンデンサ。
【請求項６】
バルブメタルを所定の耐電圧までアノード化成処理して誘電体酸化被膜が形成されたアノードに対して、カソード材料としてＮＨＥに対する酸化還元電位が０．７Ｖ以上であり、電子導電性に優れた材料を圧着あるいは塗布、形成したことを特徴とする固体電解コンデンサの製造方法。
【請求項７】
該カソード材料として、酸化還元電位が特に０．８Ｖ以上であり、電子導電性に優れた物質を選択、使用することを特徴とする請求項６項に記載する固体電解コンデンサの製造方法。
【請求項８】
該カソード材料として、二酸化鉛を選択したことを特徴とする、請求項６または７記載の固体電解質コンデンサの製造方法。
【請求項９】
該カソード材料としてテトラシアノキノジメタン、ポリピロール、ポリチオフェン、二酸化マンガン、炭素とからなる群から選択される１種または２種以上の材料と、二酸化鉛との混合物を用いることを特徴とする請求項６ないし８記載の何れか１項に記載の固体電解質コンデンサの製造方法。
【請求項１０】
バルブメタルとしてタンタル、ニオブまたはこれらの合金を用いたことを特徴とする請求項６ないし９の何れか１項に記載の固体電解コンデンサの製造方法。
【発明の詳細な説明】
【技術分野】
【０００１】
本発明は、固体電解質コンデンサおよびその製造方法に関する。詳しくは、バルブメタルをアノードとし、標準水素電極（Ｎｏｒｍａｌ  Ｈｙｄｒｏｇｅｎ  Ｅｌｅｃｔｒｏｄｅ、以下ＮＨＥという）に対する酸化還元電位が０．７Ｖ以上ある電子導電性物質をカソード材料として選択したことを特徴とした固体電解質コンデンサとその製造方法に関する。さらに詳しくはカソード材料として、二酸化鉛ＰｂＯ2を用いることにより、等価直列抵抗（Ｅｑｕｉｖａｌｅｎｔ  Ｓｅｒｉｅｓ  Ｒｅｓｉｓｔａｎｃｅ、以下ＥＳＲという）の低い固体電解質コンデンサとその製造方法に関する。
【背景技術】
【０００２】
近年、各種通信用電子機器、ＰＣや携帯電話の発達と普及には目覚ましいものがある。その発展の裏にはこれを支えるコンデンサの機能向上とこれを追求する地道な努力に負うところが極めて大きい。すなわち、これらの機器開発の特徴として、小型化、軽量化を挙げることができるが、これに伴い、これら機器に使用されるコンデンサにおいても、機器本体以上に小型化、軽量化、さらには長寿命化が図られてきた。
【０００３】
固体電解コンデンサの構造とその作製手順は、図１、図２に示す通りである。まず、タンタルおよびニオブなどのバルブメタル金属粉末を用意し、これを成型し、焼結炉で焼結して該金属の多孔質焼結体１を製造する。得られたバルブメタル多孔質焼結体を、リン酸溶液等適当な電解液中に浸漬し、液中で金属をアノード化成処理し、焼結体を構成する金属表面上に、金属酸化物被膜すなわち誘電体酸化物２の一様な層を形成する。これによって、バルブメタル金属は、その表面が誘電体層で確実に覆われるようにする。
【０００４】
次いで、この誘電体層の上に、二酸化マンガンやポリピロールなどのいわゆる固体電解質である電子伝導体３を層状に塗布し、その上にグラファイト層４、銀塗料層５等のカソード材料を順次形成し、最後に導電性接着剤層６を塗布しコンデンサチップ１１を得（図１）、所定の金属電極を取りつけ、エポキシ樹脂等外装モールド樹脂にて被覆する。
【０００５】
ここに、多孔質焼結体に設定する理由は、コンデンサのキャパシタンスはバルブメタル焼結体の表面積に依存し、表面積が大きいとキャパシタンスも大きくなるからであって、金属箔や金属線を使用することもでき、この態様に限定されない。図２において、１１は、図１に示した構造からなるチップ型コンデンサの外観であり、その一端には樹脂リング１２を介して陽極１３が取り付けられ、その先端には陽極端子１４が溶接１５を介して取り付けられている。チップ型コンデンサ１１の側面には板バネ構造に形成した陰極端子１６が、コンデンサ１１を挟持する態様で取り付けられ、外部は外装樹脂１８によって構成され、電極部分を除き全体が被覆される（図２）。
【０００６】
上記コンデンサ設計においては、アノードを被覆するカソード材料には、ＥＳＲ（等価直列抵抗）を低減するための高い導電性が求められるとともに、アノードに形成されている誘電体酸化被膜の欠陥に由来する漏れ電流（Ｌｅａｋ  Ｃｕｒｒｅｎｔ、以下ＬＣという）を低減すること、すなわち、該酸化皮膜の欠陥を修復する機能が求められている。このような要件を満たすものとして従来は、二酸化マンガンや導電性高分子が用いられ酸化皮膜の上に圧着塗布されていた。すなわち、コンデンサは、タンタルやニオブ等のアノード電極を化成処理後、アノード電極に形成された誘電体酸化被膜の上に被膜修復性能を有する二酸化マンガンや高分子を積層し、その上に導電性を向上させるために炭素、銀ペーストの順で積層させた構造に設計されていた。
【０００７】
アノード電極とカソード電極とは、アノード電極の表面に形成された誘電体酸化被膜によって絶縁されて電流が漏れない様に設計されている。しかし、この絶縁皮膜に、何らかの欠陥がある場合、漏れ電流の原因となり、コンデンサ設計としては信頼性を欠くことになる。そこで、絶縁被膜に起因する漏れ電流に対しては、誘電体酸化皮膜の欠陥を修復し、その絶縁性の回復を図ることにより対処すれば、すくなくとも絶縁層の欠陥に起因する漏れ電流問題は解消される。前記説明した酸化皮膜誘電体層の上に直接付着させる二酸化マンガンにはそのような機能が求められ、その上に炭素、銀ペーストの順に積層し、導電性を確保していた。
【非特許文献１】大館、阿相、小野、２００２年電気化学秋季大会講演要旨集，ｐ．１６０（２００２）
【発明の開示】
【発明が解決しようとする課題】
【０００８】
しかしながら、二酸化マンガンをカソード材料として誘電体酸化皮膜を被覆する従来のコンデンサ設計は、被膜修復性の点では良好であるが、電子電導性については決して優れている材料とはいえなかった。コンデンサ設計の観点から言えば、被膜修復性能、電子電導性ともに優れたカソード材料が求められていた。特に、タンタルよりも埋蔵量の豊富な、そして安価なニオブをアノード（陽極）とする場合においては、この傾向は顕著であり、ニオブを用い且つ二酸化マンガンを用いたコンデンサ設計は、電子伝導性において劣っているのみならず、漏れ電流問題も指摘され（非特許文献１）、被覆修復性能のある、電子導電性において優れたカソード材料が求められていた。
【０００９】
しかしながら、これを各種材料の中から探し出すことは明確な選定基準と言えるものがなく、適正な材料の選択はそれ自体極めて困難でコンデンサ設計に際して大きな阻害要因ともなっていた。このような事情に対してこれを基本的に解決しようとする研究は、電子電導性に関しては、比抵抗の測定により容易に確認しやすいこともあり、多数の研究がなされているが、一方のカソード材料の被膜修復性については適正な評価方法、評価基準と言えるものがなく、ほとんど研究されていなかった。
【課題を解決するための手段】
【００１０】
このような事情から、本発明者らにおいては先ず、被覆修復性について適正な評価方法、評価基準につき鋭意研究した結果、アノード酸化皮膜の被膜修復性は微量の水分とカソード材料の酸化力と深い関係があること、すなわち、微量の水分の存在とカソード材料の酸化力によって酸化被膜の絶縁性が修復されることをつきとめ、その成果について先に特許出願を申請した（特許願２００４−５６７６７号）。そして、本発明者らにおいてはこの研究をさらに発展させた結果、カソード材料の被膜修復性はカソード材料の有する酸化還元電位によって適正か否かを評価することが可能であることを知見した。
【００１１】
すなわち、標準水素電極（ＮＨＥ；Ｎｏｒｍａｌ  Ｈｙｄｒｏｇｅｎ  Ｅｌｅｃｔｒｏｄｅ）に対して酸化還元電位が０．７Ｖ以上の酸化還元電位を有し、電子導電性に優れた材料が、被膜修復機能において優れていること、前記数値を超えるものを選定することによって、被膜修復性に富んだコンデンサを設計することができることを知見した。この酸化還元電位の値が高い材料ほど皮膜修復性は顕著であり、これが従来設計を超えるには、従来専ら使用されていた二酸化マンガン粉末の酸化還元電位が略０．７Ｖであるから、これよりも高いことが好ましく、０．８Ｖ以上あれば優れた材料であると言うことが出来ることを知見した。とりわけそのようなカソード材料としては、二酸化鉛粉末が挙げられ、二酸化鉛は他の材料粉末よりも酸化還元電位が高く、例えば二酸化マンガン粉末と比べるとはるかに高い酸化力と高い電子電導性を兼ね備え、低ＥＳＲかつ低ＬＣのコンデンサ設計が可能であり、極めて優れた材料であることを知見した。
【００１２】
本発明は以上の知見に基づいてなされたものである。その解決手段として講じた技術的構成は以下（１）ないし（１０）に記載の通りである。
（１）  バルブメタルをアノードとする固体電解質コンデンサにおいて、バルブメタルを所定の耐電圧までアノード化成処理してなる、誘電体酸化被膜が形成されたアノードに対して、該誘電体酸化被膜に直接被覆するカソード材料として、標準水素電極（ＮＨＥ）を基準とした酸化還元電位が０．７Ｖよりも高い酸化還元電位を有し、電子導電性に優れた材料を選択、使用することを特徴とした、バルブメタルをアノードとする固体電解質コンデンサ。
（２）  該カソード材料として、酸化還元電位が特に０．８Ｖ以上の酸化還元電位を有し、電子導電性に優れた材料を選択、使用することを特徴とした、前記（１）記載のバルブメタルをアノードとする固体電解コンデンサ。
（３）  該カソード材料として、二酸化鉛を選択、使用することを特徴とした、
前記（１）または（２）項に記載のバルブメタルをアノードとする固体電解コンデンサ。
（４）  該カソード材料としてテトラシアノキノジメタン（ＴＣＮＱ）、ポリピロール、ポリチオフェン、二酸化マンガン、炭素からなる群から選択される１種または２種以上と、二酸化鉛との混合物を用いることを特徴とする前記（１）ないし（３）記載の何れか１項に記載の固体電解コンデンサ。
（５）  バルブメタルとしてタンタル、ニオブまたはこれらの合金を用いた前記（１）ないし（４）の何れか１項に記載の固体電解コンデンサ。
【００１３】
（６）  バルブメタルを所定の耐電圧までアノード化成処理して誘電体酸化被膜が形成されたアノードに対して、カソード材料としてＮＨＥに対する酸化還元電位が０．７Ｖ以上であり、電子導電性に優れた材料を圧着あるいは塗布、形成したことを特徴とする固体電解コンデンサの製造方法。
（７）  該カソード材料として、酸化還元電位が特に０．８Ｖ以上であり、電子導電性に優れた材料を選択、使用することを特徴とする前記（６）記載の固体電解コンデンサの製造方法。
（８）  該カソード材料として、二酸化鉛を選択したことを特徴とする、前記（６）または（７）記載の固体電解質コンデンサの製造方法。
（９）  該カソード材料としてテトラシアノキノジメタン（ＴＣＮＱ）、ポリピロール、ポリチオフェン、二酸化マンガン、炭素とからなる群から選択される１種または２種以上の材料と、二酸化鉛との混合物を用いることを特徴とする前記（６）ないし（８）の何れか１項に記載の固体電解質コンデンサの製造方法。
（１０）  バルブメタルとしてタンタル、ニオブまたはこれらの合金を用いたことを特徴とする前記（６）ないし（９）の何れか１項に記載の固体電解コンデンサの製造方法。
【発明の効果】
【００１４】
本発明は、固体コンデンサの設計において、アノード化成処理した誘電体酸化被膜が形成されてなるアノードの上に直接被覆するカソード材料として水素標準電極ＮＨＥに対する酸化還元電位が０．７Ｖ以上の酸化還元電位を有する電子伝導性物質を選択し、使用することにより、アノード酸化被膜に対してその欠陥を修復し、欠陥に基因する漏れ電流を低減せしめる作用効果が奏せられるものである。特に二酸化鉛粉末をカソード材料に用いることにより、従来の二酸化マンガン粉末を使用する場合に比し、電子伝導性に優れるため、ＥＳＲを低減する効果も奏せられ、期待される。
【発明を実施するための最良の形態】
【００１５】
本発明において上記（１）に記載の事項は、本発明狙いを達成するために必要な要件事項を規定し、開示するものである。（２）ないしは（５）に記載する事項は、前記（１）記載の事項について、さらに具体的実施態様を開示するものである。本発明はこれらの態様を含むものである。
また、同様に（６）に記載する事項は、本発明のねらいとするコンデンサを製造するための要件事項を規定したものであり、（７）ないし（１０）に記載する事項は、前記（６）記載の事項について、さらに具体的態様を開示し、本発明はこれらの態様を含むものである。勿論、それ以外にも本発明の狙いを達成するかぎり、他の要件事項を含み、ないしは他の要件事項による態様も本発明の態様に含まれるものである。
【実施例】
【００１６】
以下、本発明を図面、および実験に基づいて説明する。ここに開示する態様は、あくまでも本発明を容易に理解するための一助として記載するものであって、本発明をこれによって限定する趣旨ではない。
【００１７】
表１に各種カソード材料を、アノード材料へディップコーティング、熱分解反応法、圧着等の各種塗布方法によって塗布したときの態様と、材料の酸化力を示す自然電位すなわち酸化還元電位を示す。本実験の自然電位の測定方法は次のように測定した。先ず、アノード材料としてニオブ金属線（日本ケミコン（株）、純度９９．９％、φ０．３ｍｍ）を準備し、１３ｃｍ切り取り、その中の１０ｃｍを渦巻き状に巻き、３ｃｍを柄として約φ０．７ｃｍの円形電極を作製した。このニオブ渦巻状電極上に２０Ｖ（ｖｓ  Ａｇ／ＡｇＣｌ）のアノード酸化皮膜を化成した後、その表面に表１に示す態様にて二酸化鉛もしくは二酸化マンガンを塗布し、この円形電極を作用極とし、参照極にＡｇ／ＡｇＣｌ、対極に白金を用い、電解液を２０ｗｔ％リン酸水溶液とした三極式のセルを組立てた。次にポテンショスタットをE-METERモードにしておき作用極を電解液に浸した時の電位を自然電位として計測した。
【００１８】
試料極へのカソード材料の各塗布方法は、次のように行った。
１．圧着法による塗布；
精密電子天秤に薬包紙を乗せ、カソード材料をそれぞれはかりとり、メノウ乳鉢に入れ、テフロン分散液を2滴加え、１分間よく混練してシート状に薄く延ばした。サニメント手袋を装着して、シート状にしたカソード材料を試料極の全体を覆うように包み、冶具に入れ、油圧式ポンプ（理研精機）を用いて、１ｋｇｆ／ｃｍ2、１０秒間プレスした。
２．ディップコーティングによる塗布；
カソード材料とフッ化ビニリデンポリマー（ＰＶＤＦ ＫＦポリマー、呉羽化学工業株式会社製商品名）を、１０ｗｔ％：９０ｗｔ％となるようにＭｎＯ2、または炭素（Ｃ）、フッ化ビニリデンポリマー（ＰＶＤＦ ＫＦポリマー、呉羽化学工業株式会社製表品名）をそれぞれ電子天秤ではかりとり、スクリュー菅に入れガラス棒で５分間よくかき混ぜた。試料極の渦巻形状部分だけをかき混ぜた溶液につけて取り出し、台にのせて、ドラフト内の乾燥機に入れ乾燥させた。
３．熱分解法による塗布；
試料極の渦巻形状部分だけを硝酸マンガン溶液につけて取り出し、台にのせて、ドラフト内の電気炉に入れ４００℃、２０分間乾燥させた。この操作を４回繰り返した。
【００１９】
Ａｇ／ＡｇＣｌはＮＨＥに対して約０．２Ｖ貴な電位を持つ。この表に示した材料ではＮＨＥに対して０．７Ｖ以上の酸化還元電位を有する物質は二酸化マンガンと二酸化鉛であり、二酸化鉛が二酸化マンガンより高い被膜修復性能を有することがわかる。また、二酸化鉛は二酸化マンガンよりも電子電導性の点でも大きいことが知られている（二酸化鉛の電気電導率＝１１０Ｓ/ｍ、二酸化マンガンの電気電導率＝０．１Ｓ/ｍ、理化学事典（第５版）岩波書店（１９９８）、“二酸化鉛”、“二酸化マンガン”各項を参照のこと）。
【００２０】
【表１】
2005286072.tif 000003
【００２１】
実験１；
ニオブ金属線（日本ケミコン（株）、純度９９．９％、φ０．３ｍｍ）を準備し、アルカリ脱脂した。二酸化鉛粉末を用意し、これにテフロン分散水溶液を数滴滴下して混練し、これを油圧式ポンプ（理研精機（株）製）にて２０ｋｇｆ／ｃｍ2の圧力をかけてニオブ金属線に圧着した。乾燥後、２０ｗｔ％リン酸水溶液中にて１Ｖ／ｓｅｃの掃引速度で０〜２０Ｖまで電位掃引した。図３に、この時のＳＣサイクリックボルタムグラム、すなわち、二酸化鉛を圧着したニオブ電極をリン酸液中で通電した時のＳＣサイクリックボルタモグラムを示す。１サイクル目は４Ｖ付近より０．６ｍＡの安定した電流が流れた。この電流は、酸化被膜が生成する際に実際の流れた電流である。２サイクル目は１サイクル目に比べ電流はほとんど流れなかった。このことは化成処理していないニオブに二酸化鉛を圧着したものをアノード分極すると、ニオブ／二酸化鉛の界面に二酸化鉛の酸化力により絶縁性を持った酸化皮膜（誘電体）が出来ていることを示すものであり、二酸化鉛には絶縁性修復機能が存在し、アノード分極電流と協働して酸化皮膜修復機能を発現したことを示していることが明らかとなった。
【００２２】
実験２；
次に実験１と同様にニオブ金属線を準備し、アルカリ脱脂し、２０ｗｔ％リン酸水溶液中にて１Ｖ／ｓｅｃの掃引速度で０〜２０Ｖまで電位掃引した。図４にニオブに２０Ｖ相当のアノード酸化皮膜をつけた後、二酸化鉛を圧着した電極のリン酸水溶液中におけるボルタムグラムを示す。１サイクル目は電流が流れはじめ７Ｖ付近で最大０．４ｍＡの安定した電流が流れ、２０Ｖアノード反転時には最大電流０．７５ｍＡが流れた。この電流は、圧着によって破壊された被膜に起因する電流であり、２サイクル目は電流が減少し電流はほとんど流れなくなった。このことは、該被膜の絶縁性欠陥が、二酸化鉛による酸化力と一種の漏れ電流とみられる修復電流とが協働し、これによって被膜修復性が発現し、二酸化鉛の酸化力により修復され、ニオブ酸化皮膜／二酸化鉛界面が絶縁されたことを意味している。したがってこのような絶縁界面はコンデンサとして使用できることを示しているものである。加えて、二酸化鉛は二酸化マンガンに比し電子電導性において優れているため低ＥＳＲのコンデンサを設計することができることを意味している。
【００２３】
以上の実験データから、本発明は、コンデンサ設計において、これまでは評価自体が極めて困難であったアノードの酸化皮膜の欠陥に起因するとされている漏れ電流問題について、その原因となる欠陥を修復性する機能を備えた材料を選定する明確な基準を提供するものであり、基準のなかった従前のコンデンサ設計に比し、品質的に再現性のあるコンデンサを設計することができ、その意義は極めて大である。すなわち、コンデンサ設計技術において極めて実用性に富んだ解決手段を投じたもので、今後のコンデンサ技術に与える影響は大であると思料される。
【産業上の利用可能性】
【００２４】
本発明は前述したとおり漏れ電流の小さい、そしてＥＳＲ値の小さいコンデンサ設計技術を提供したものであり、今後、コンデンサならびにコンデンサを利用する技術分野において、大いに利用されることが期待される。
【図面の簡単な説明】
【００２５】
【図１】固体電解コンデンサの模式図
【図２】チップ型固体電解コンデンサの模式図
【図３】ニオブに二酸化鉛を圧着した電極のサイクリックボルタモグラムを示す図
【図４】ニオブ酸化被膜に二酸化鉛を圧着した電極のサイクリックボルタモグラムを示す図
【図１】
2005286072.tif 000004
【図２】
2005286072.tif 000005
【図３】
2005286072.tif 000006
【図４】
2005286072.tif 000007